(57)【要約】【課題】  割れが生じ難い薄肉ヒンジ部を小さな圧力をかけることで簡単に成形できる。薄肉ヒンジ部の厚み方向の寸法の調整も可能である。【解決手段】  複数の金型部８よりなる金型装置９を型閉めすると共にインナコア２を後退させて、複数の部品６を成形するための部品成形用キャビティ部１０と、隣接する部品成形用キャビティ部１０の端縁部間に薄肉ヒンジ部成形用キャビティ部３を形成する。該部品成形用キャビティ部１０及び薄肉ヒンジ部成形用キャビティ部３に硬質樹脂５を射出する。次に、複数の金型部を型閉めしたままでインナコア２を薄肉ヒンジ部成形用キャビティ部３内に前進させて薄肉ヒンジ部成形用キャビティ部３内の硬質樹脂５を押圧してこの部分の厚みを薄くして隣接する部品６と一体化した薄肉ヒンジ部１を成形する。【選択図】        図１
2005262847.tif 000002
【特許請求の範囲】
【請求項１】
複数の金型部よりなる金型装置を型閉めすると共に金型部に移動自在に設けたインナーコアを後退させて、複数の部品を成形するための部品成形用キャビティ部と、隣接する部品成形用キャビティ部の端縁部間において両端部が隣接する部品成形用キャビティ部に連通する薄肉ヒンジ部成形用キャビティ部を形成し、該部品成形用キャビティ部及び薄肉ヒンジ部成形用キャビティ部に硬質樹脂を射出し、次に、複数の金型部を型閉めしたままでインナーコアを薄肉ヒンジ部成形用キャビティ部内に前進させて薄肉ヒンジ部成形用キャビティ部内の硬質樹脂を押圧してこの部分の厚みを薄くして隣接する部品と一体化した薄肉ヒンジ部を成形することを特徴とするヒンジ付き射出成形品の成形方法。
【請求項２】
複数の金型部よりなる金型装置を型閉めすると共に金型部に移動自在に設けた第一のインナーコアを後退させ且つ金型部に移動自在に設けた第二のインナーコアを前進させて、複数の部品を成形するための部品成形用キャビティ部と、隣接する部品成形用キャビティ部の端縁部間において端縁部の長手方向の一部同士と連通する薄肉ヒンジ部成形用キャビティ部を形成し、該部品成形用キャビティ部及び薄肉ヒンジ部成形用キャビティ部に硬質樹脂を射出して複数の部品を成形すると共に隣接する部品の端縁部の長手方向の一部同士を薄肉ヒンジ部で一体に連設し、次に、複数の金型部を型閉めすると共に第二のインナコアを前進させたままで第一のインナーコアを薄肉ヒンジ部成形用キャビティ部内に前進させて薄肉ヒンジ部成形用キャビティ部内の硬質樹脂を押圧してこの部分の厚みを薄くして隣接する部品と一体化した薄肉ヒンジ部を成形し、次に、複数の金型部を型閉めすると共に第一のインナコアを前進させたままで第二のインナコアを後退させて隣接する部品の端縁部の長手方向の上記薄肉ヒンジ部とずれた他の部分間にわたる軟質ヒンジ部成形用キャビティ部を形成し、該軟質ヒンジ部成形用キャビティ部に軟質樹脂を射出して隣接する部品の端縁部の長手方向の上記薄肉ヒンジ部とずれた他の部分の間に軟質ヒンジ部を成形すると共に該軟質ヒンジ部の両端部を隣接する部品の端部に一体化することを特徴とするヒンジ付き射出成形品の成形方法。
【請求項３】
請求項１のヒンジ付き射出成形品の成形方法に用いる射出成形用金型装置であって、金型装置が複数の金型部と、金型部に設けた前進、後退自在なインナーコアと、硬質樹脂を射出するためのゲートとを備え、
複数の金型部を型閉めすると共にインナーコアを後退させて複数の部品を成形するための部品成形用キャビティ部と、隣接する部品成形用キャビティ部の端縁部間に位置して両端部が隣接する部品成形用キャビティ部に連通する薄肉ヒンジ部成形用キャビティ部を形成し、該部品成形用キャビティ部及び薄肉ヒンジ部成形用キャビティ部に硬質樹脂を充填する射出工程と、
次に、複数の金型部を型閉めしたままでインナーコアを薄肉ヒンジ部成形用キャビティ部内に前進させて薄肉ヒンジ部成形用キャビティ部内の硬質樹脂を押圧して薄肉ヒンジ部成形用キャビティ部内に部品と同一材料よりなる薄肉ヒンジ部を成形する薄肉ヒンジ部成形工程と
を実行する制御部を設けて成ることを特徴とする射出成形用金型装置。
【請求項４】
請求項２のヒンジ付き射出成形品の成形方法に用いる射出成形用金型装置であって、金型装置が複数の金型部と、金型部に設けた前進、後退自在な第一のインナーコア、第二のインナーコアと、硬質樹脂を射出するための第一のゲートと、軟質樹脂を射出するための第二のゲートとを備え、
複数の金型部を型閉めし且つ第一のインナーコアを後退させると共に第二のインナーコアを前進させて複数の部品を成形するための部品成形用キャビティ部と、隣接する部品成形用キャビティ部の端縁部間において端縁部の長手方向の一部同士と連通する薄肉ヒンジ部成形用キャビティ部を形成し、該部品成形用キャビティ部及び薄肉ヒンジ部成形用キャビティ部に硬質樹脂を充填して複数の部品を成形すると共に隣接する部品の端縁部の長手方向の一部同士を薄肉ヒンジ部で一体に連設する一次射出工程と、
一次射出工程の後に、複数の金型部を型閉めし且つ第二のインナーコアを前進させたままで、第一のインナーコアを薄肉ヒンジ部成形用キャビティ部内に前進させて薄肉ヒンジ部成形用キャビティ部内の硬質樹脂を押圧してこの部分の厚みを薄くして薄肉ヒンジ部を成形する薄肉ヒンジ部成形工程と、
薄肉ヒンジ部成形工程の後に、複数の金型部を型閉めし且つ第一のインナーコアを前進させたままで、第二のインナーコアを後退させて隣接する部品の端縁部の長手方向の上記薄肉ヒンジ部とずれた他の部分間にわたる軟質ヒンジ部成形用キャビティ部を形成するコアバック工程と、
該軟質ヒンジ部成形用キャビティ部に軟質樹脂を充填して隣接する部品の端縁部の長手方向の上記薄肉ヒンジ部とずれた他の部分の間に軟質ヒンジ部を成形すると共に該軟質ヒンジ部の両端部を隣接する部品の端部に一体化する二次射出工程と
を実行する制御部を設けて成ることを特徴とする射出成形用金型装置。
【発明の詳細な説明】
【技術分野】
【０００１】
本発明は、部品同士を薄肉ヒンジ部で折り曲げ自在に一体化したヒンジ付き射出成形品の成形方法と、この成形方法に用いる射出成形用金型装置に関するものである。
【背景技術】
【０００２】
従来から部品と部品とを薄肉ヒンジ部により折り曲げ自在に一体に成形したヒンジ付き射出成形品が知られている。（例えば特許文献１参照）
この特許文献１に示された従来例にあっては、複数の部品と、隣接する部品間を一体に連結する断面Ｖ字状となった薄肉ヒンジ部とを同一の硬質樹脂により一体に成形してある。
【０００３】
ところが、従来、複数の部品と、隣接する部品間を一体に連結する断面Ｖ字状となった薄肉ヒンジ部とを同一の硬質樹脂により一体に成形するには、複数の金型部よりなる金型装置を型閉めして複数の部品を成形するための部品成形用キャビティ部と、隣接する部品成形用キャビティ部の端縁部間において両端部が隣接する部品成形用キャビティ部に連通する薄肉ヒンジ部を形成するための部品成形用キャビティ部の厚み方向の寸法が短い薄肉ヒンジ部形成用キャビティ部とを形成し、部品成形用キャビティ部及び薄肉ヒンジ部成形用キャビティ部に硬質樹脂を射出することで、複数の部品と、隣接する部品に連結一体化した薄肉の薄肉ヒンジ部を一体に成形していたので、ゲートから部品成形用キャビティ部に射出された硬質樹脂が厚み方向の寸法が短い薄肉ヒンジ部成形用キャビティ部に無理に流し込むため、薄肉ヒンジ部成形用キャビティ部において成形される薄肉ヒンジ部に内部応力が残ったり、あるいは、薄肉ヒンジ部部分にウエルドが出易く、これらの理由により従来の方法により成形されたヒンジ付き射出成形品においては薄肉ヒンジ部を繰り返し折り曲げるとクラックが発生して割れ易く、長期間にわたって安定して繰り返し使用ができず、製品寿命が短いという問題がある。
【０００４】
また、従来から、始にキャビティの肉厚方向の寸法を成形しようとする射出成形品の肉厚よりも少し大きく形成し、この状態でキャビティ内に硬質樹脂を充填し、次に、可動金型部を前進させ、これによりキャビティ内に充填された硬質樹脂を全面にわたって押圧して射出成形品を成形するという射出成形方法が知られている。
【０００５】
このような射出成形方法によりヒンジ付き射出成形品を成形することも考えられるが、可動金型部を前進させてキャビティ内に充填された硬質樹脂を全面にわたって押圧するため、押圧面積が大きく、大きな圧力をかける必要があり、金型装置が大型化してしまうという問題がある。しかも、薄肉ヒンジ部の厚みを使用する硬質樹脂の材料の種類により最適の寸法にしようとしても、薄肉ヒンジ部のみの厚み方向の寸法を自由に調整することができないという問題がある。
【特許文献１】特開平５−１３９４４１号公報
【発明の開示】
【発明が解決しようとする課題】
【０００６】
本発明は上記の従来の問題点に鑑みて発明したものであって、割れが生じ難くて寿命の長い薄肉ヒンジ部を小さな圧力をかけることで簡単に成形でき、しかも、使用する硬質樹脂の材料に応じて最適の厚み方向の寸法となるように薄肉ヒンジ部の厚み方向の寸法の調整も可能なヒンジ付き射出成形品の成形方法及び射出成形用金型装置を提供することを課題とするものである。
【課題を解決するための手段】
【０００７】
上記課題を解決するために本発明に係るヒンジ付き射出成形品の成形方法は、複数の金型部８よりなる金型装置９を型閉めすると共に金型部８に移動自在に設けたインナコア２を後退させて、複数の部品６を成形するための部品成形用キャビティ部１０と、隣接する部品成形用キャビティ部１０の端縁部間において両端部が隣接する部品成形用キャビティ部１０に連通する薄肉ヒンジ部成形用キャビティ部３を形成し、該部品成形用キャビティ部１０及び薄肉ヒンジ部成形用キャビティ部３に硬質樹脂５を射出し、次に、複数の金型部を型閉めしたままでインナコア２を薄肉ヒンジ部成形用キャビティ部３内に前進させて薄肉ヒンジ部成形用キャビティ部３内の硬質樹脂５を押圧してこの部分の厚みを薄くして隣接する部品６と一体化した薄肉ヒンジ部１を成形することを特徴とするものである。
【０００８】
このような方法を採用することで、部品成形用キャビティ部１０と、これに連通する薄肉ヒンジ部成形用キャビティ部３とに硬質樹脂５を射出する際、薄肉ヒンジ部成形用キャビティ部３の厚み方向の寸法を最終的にこの部分で成形される薄肉ヒンジ部１の厚みよりも大きく設定することになるので、硬質樹脂５の射出時に部品成形用キャビティ部１０から薄肉ヒンジ部成形用キャビティ部３に硬質樹脂５がスムーズに流れて充填され、その後、薄肉ヒンジ部成形用キャビティ部３内の硬質樹脂５をインナコア２で圧縮することで、内部応力が発生したり、ウエルドが発生したりしない薄肉ヒンジ部１を小さな圧力をかけることで簡単に成形できるものであり、更に、インナコア２の前進寸法を調整することで、薄肉ヒンジ部１の厚みを折り曲げ性や強度の上で使用する硬質樹脂５の材料に適した寸法となるように調整することが可能となるものである。
【０００９】
また、複数の金型部８よりなる金型装置９を型閉めすると共に金型部８に移動自在に設けた第一のインナコア２’を後退させ且つ金型部８に移動自在に設けた第二のインナコア１２を前進させて、複数の部品６を成形するための部品成形用キャビティ部１０と、隣接する部品成形用キャビティ部１０の端縁部間において端縁部の長手方向の一部同士と連通する薄肉ヒンジ部成形用キャビティ部３を形成し、該部品成形用キャビティ部１０及び薄肉ヒンジ部成形用キャビティ部３に硬質樹脂５を射出して複数の部品６を成形すると共に隣接する部品６の端縁部の長手方向の一部同士を薄肉ヒンジ部１で一体に連設し、次に、複数の金型部８を型閉めすると共に第二のインナコア１２を前進させたままで第一のインナコア２’を薄肉ヒンジ部成形用キャビティ部３内に前進させて薄肉ヒンジ部成形用キャビティ部３内の硬質樹脂５を押圧してこの部分の厚みを薄くして隣接する部品６と一体化した薄肉ヒンジ部１を成形し、次に、複数の金型部８を型閉めすると共に第一のインナコア２’を前進させたままで第二のインナコア１２を後退させて隣接する部品６の端縁部の長手方向の上記薄肉ヒンジ部１とずれた他の部分間にわたる軟質ヒンジ部成形用キャビティ部１３を形成し、該軟質ヒンジ部成形用キャビティ部１３に軟質樹脂１５を射出して隣接する部品６の端縁部の長手方向の上記薄肉ヒンジ部１とずれた他の部分の間に軟質ヒンジ部１１を成形すると共に該軟質ヒンジ部１１の両端部を隣接する部品６の端部に一体化することを特徴とする成形方法であってもよい。
【００１０】
このような方法を採用することで、隣接する部品６同士を折り曲げ自在に連結するヒンジ部を長手方向において部品６と同じ硬質樹脂５よりなる薄肉ヒンジ部１と、軟質樹脂１５よりなる軟質ヒンジ部１１とで構成でき、硬質樹脂５よりなる薄肉ヒンジ部１よりなるヒンジ部分における保形性と、軟質ヒンジ部１１における繰り返し使用とを兼ね備えたヒンジ部を射出成形で一体に成形できるものであり、しかも、薄肉ヒンジ部１は、部品成形用キャビティ部１０と、これに連通する薄肉ヒンジ部成形用キャビティ部３とに硬質樹脂５を射出する際、薄肉ヒンジ部成形用キャビティ部３の厚み方向の寸法を最終的にこの部分で成形される薄肉ヒンジ部１の厚みよりも大きく設定することになるので、硬質樹脂５の射出時に部品成形用キャビティ部１０から薄肉ヒンジ部成形用キャビティ部３に硬質樹脂５がスムーズに流れて充填され、その後、薄肉ヒンジ部成形用キャビティ部３内の硬質樹脂５をインナコア２で圧縮することで、内部応力が発生したり、ウエルドが発生したりしない薄肉ヒンジ部１を小さな圧力をかけることで簡単に成形でき、この点で、薄肉ヒンジ部１部分においても繰り返し使用をしてもわれが発生しないようにできるものであり、また、更に第一のインナコア２’の前進寸法を調整することで、薄肉ヒンジ部１の厚みを折り曲げ性や強度の上で使用する硬質樹脂５の材料に適した寸法となるように調整することが可能となるものであり、また、第一のインナコア２の後退寸法を調整することで、軟質ヒンジ部１１の厚み寸法も調整できるものである。
【００１１】
また、本発明の射出成形金型装置９は、金型装置９が複数の金型部８と、金型部８に設けた前進、後退自在なインナコア２と、硬質樹脂５を射出するためのゲート４とを備え、複数の金型部８を型閉めすると共にインナコア２を後退させて複数の部品６を成形するための部品成形用キャビティ部１０と、隣接する部品成形用キャビティ部１０の端縁部間に位置して両端部が隣接する部品成形用キャビティ部１０に連通する薄肉ヒンジ部成形用キャビティ部３を形成し、該部品成形用キャビティ部１０及び薄肉ヒンジ部成形用キャビティ部３に硬質樹脂５を充填する射出工程と、次に、複数の金型部を型閉めしたままでインナコア２を薄肉ヒンジ部成形用キャビティ部３内に前進させて薄肉ヒンジ部成形用キャビティ部３内の硬質樹脂５を押圧して薄肉ヒンジ部成形用キャビティ部３内に部品６と同一材料よりなる薄肉ヒンジ部１を成形する薄肉ヒンジ部成形工程とを実行する制御部を設けて成ることを特徴とするものである。
【００１２】
このような構成とすることで、上記した特徴を有する請求項１の射出成形方法に使用する金型装置９を提供できる。
【００１３】
また、本発明の射出成形金型装置は、金型装置９が複数の金型部８と、金型部８に設けた前進、後退自在な第一のインナコア２’、第二のインナコア１２と、硬質樹脂５を射出するための第一のゲート４’と、軟質樹脂１５を射出するための第二のゲート１４とを備え、複数の金型部を型閉めし且つ第一のインナコア２’を後退させると共に第二のインナコア１２を前進させて複数の部品６を成形するための部品成形用キャビティ部１０と、隣接する部品成形用キャビティ部１０の端縁部間において端縁部の長手方向の一部同士と連通する薄肉ヒンジ部成形用キャビティ部３を形成し、該部品成形用キャビティ部１０及び薄肉ヒンジ部成形用キャビティ部３に硬質樹脂５を充填して複数の部品６を成形すると共に隣接する部品６の端縁部の長手方向の一部同士を薄肉ヒンジ部１で一体に連設する一次射出工程と、一次射出工程の後に、複数の金型部８を型閉めし且つ第二のインナコア１２を前進させたままで、第一のインナコア２’を薄肉ヒンジ部成形用キャビティ部３内に前進させて薄肉ヒンジ部成形用キャビティ部３内の硬質樹脂５を押圧してこの部分の厚みを薄くして薄肉ヒンジ部１を成形する薄肉ヒンジ部成形工程と、薄肉ヒンジ部成形工程の後に、複数の金型部８を型閉めし且つ第一のインナコア２’を前進させ且つ第一のインナコア２’を前進させたままで、第二のインナコア１２を後退させて隣接する部品６の端縁部の長手方向の上記薄肉ヒンジ部１とずれた他の部分間にわたる軟質ヒンジ部成形用キャビティ部１３を形成するコアバック工程と、該軟質ヒンジ部成形用キャビティ部１３に軟質樹脂１５を充填して隣接する部品６の端縁部の長手方向の上記薄肉ヒンジ部１とずれた他の部分の間に軟質ヒンジ部１１を成形すると共に該軟質ヒンジ部１１の両端部を隣接する部品６の端部に一体化する二次射出工程とを実行する制御部を設けて成ることを特徴とするものであってもよい。
【００１４】
このような構成とすることで、上記した特徴を有する請求項２の射出成形方法に使用する金型装置９を提供できる。
【発明の効果】
【００１５】
本発明は、合成樹脂製の組み立て箱において、硬質樹脂を射出する際、薄肉ヒンジ部成形用キャビティ部の厚み方向の寸法が最終的にこの部分で成形される薄肉ヒンジ部の厚みよりも大きく設定され、硬質樹脂の射出時に部品成形用キャビティ部から薄肉ヒンジ部成形用キャビティ部に硬質樹脂がスムーズに流れて充填され、その後、薄肉ヒンジ部成形用キャビティ部内の硬質樹脂をインナーコアで圧縮して薄肉ヒンジ部を形成するので、内部応力が発生したり、ウエルドが発生したりしない薄肉ヒンジ部を小さな圧力をかけることで簡単に成形できるものであり、更に、インナーコアの前進寸法を調整することで、薄肉ヒンジ部の厚みを折り曲げ性や強度の上で使用する硬質樹脂の材料に適した寸法となるように調整することが可能となる。
【発明を実施するための最良の形態】
【００１６】
以下、本発明を添付図面に示す実施形態に基いて説明する。
【００１７】
図４には本発明により成形されるヒンジ付き射出成形品７の一例を示している。図４に示すものは、硬質樹脂５よりなる部品６同士を同じ硬質樹脂５よりなる薄肉ヒンジ部１により折り曲げ自在に連結一体化したもので、全体が射出成形により一体に成形してある。
【００１８】
図１乃至図４には上記ヒンジ付き射出成形品７を成形する成形方法の成形順序を示してある。
【００１９】
ヒンジ付き射出成形品７を成形するための射出成形金型装置９（以下金型装置９と言う）は、図１に示すように、複数の金型部８と、金型部８に設けた前進、後退自在なインナコア２と、硬質樹脂５を射出するための第一のゲート４’とを備えている。ここで、使用される硬質樹脂５としては例えば、ＰＰ（ポリプロピレン）、ＰＥ（ポリエチレン）、ＨＤＰＥ（高密度ポリエチレン）、ＰＣ（ポリカーボネート）、ＰＶＣ（塩化ビニル樹脂）、ＡＢＳ樹脂等が使用される。
【００２０】
金型部８としては固定金型部８ａ、可動金型部８ｂがあり、複数の金型部８を型閉めすると共に、インナコア２を後退させた状態で複数の部品６を成形するための部品成形用キャビティ部１０と、隣接する部品成形用キャビティ部１０の端縁部間に位置して両端部が隣接する部品成形用キャビティ部１０に連通する薄肉ヒンジ部成形用キャビティ部３を形成する。ここで、薄肉ヒンジ部成形用キャビティ部３はインナコア２の先端面と、これと対向する金型部８（図の実施形態では固定金型部８ａ）との間に形成されるものであり、添付図面の実施形態ではインナコア２の先端面と対向する金型部８に断面三角形状をした三角形状突部２１が形成してある。インナコア２を後退させた状態で薄肉ヒンジ部成形用キャビティ部３はインナコア２の先端面とこれと対向する金型部８に設けた三角形状突部２１の先端部との間の寸法（つまり、薄肉ヒンジ部成形用キャビティ部３の厚み方向における寸法が最も短い部分の寸法）は最終的に成形しようとする薄肉ヒンジ部１の最も厚みの薄い部分の寸法よりも長く、好ましくは部品成形用キャビティ部１０の厚み方向の寸法とほぼ同じ程度の寸法となっていて、硬質樹脂５を射出した際に薄肉ヒンジ部成形用キャビティ部３内をスムーズに流れて充填されるようになっている。
【００２１】
添付図面に示す実施形態では部品成形用キャビティ部１０に硬質樹脂５を射出するためのゲート４が固定金型部８ａに設けてある。
【００２２】
上記のような金型装置９を用いてヒンジ付き射出成形品７を成形するに当たっては、以下のようにして行うものである。
【００２３】
まず、図１のように複数の金型部８よりなる金型装置９を型閉めすると共に金型部８に移動自在に設けたインナコア２を後退させて複数の部品６を成形するための複数の部品成形用キャビティ部１０と、隣接する部品成形用キャビティ部１０の端縁部間において端縁部の長手方向の一部同士と連通する薄肉ヒンジ部成形用キャビティ部３を形成する型閉め工程を実行する。
【００２４】
次に、図２に示すようにゲート４から部品成形用キャビティ部１０及び薄肉ヒンジ部成形用キャビティ部３に硬質樹脂５を充填する射出工程を実行する。
【００２５】
次に、図３に示すように複数の金型部を型閉めしたままでインナコア２を薄肉ヒンジ部成形用キャビティ部３内に前進させて薄肉ヒンジ部成形用キャビティ部３内の硬質樹脂５を押圧して薄肉ヒンジ部成形用キャビティ部３の厚み方向の寸法を小さくすることで薄肉ヒンジ部成形用キャビティ部３内に部品６と同一材料よりなる薄肉ヒンジ部１を成形する薄肉ヒンジ部成形工程を実行する。
【００２６】
このようにして複数の部品６と隣接する部品６同士を同一の硬質樹脂５よりなる薄肉ヒンジ部１により連結一体化したヒンジ付き射出成形品７が同一金型装置９を用いて形成される。
【００２７】
次に、金型装置９を型開きして、隣接する部品６が薄肉ヒンジ部１により連結一体化したヒンジ付き射出成形品７を取出すという離型工程を実行し、図４に示すようなヒンジ付き射出成形品７を得るのである。
【００２８】
上記一連の型閉め工程、射出工程、薄肉ヒンジ部成形工程、離型工程は制御部（図示せず）の制御により実行するものである。
【００２９】
上記の成形方法によれば、射出工程の際にインナコア２を後退させて薄肉ヒンジ部成形用キャビティ部３の厚み方向の寸法を最終的に成形する薄肉ヒンジ部１の厚みよりも大きくすることで、射出工程で薄肉ヒンジ部成形用キャビティ部３を硬質樹脂５がスムーズに流れて充填されることになり、従来の薄肉ヒンジ部１を成形する場合のように薄肉ヒンジ部１部分に内部応力が発生したり、ウエルドが発生したりすることがないものである。また、薄肉ヒンジ部成形用キャビティ部３内の硬質樹脂５のみをインナコア２で圧縮するので、内部応力が発生したり、ウエルドが発生したりしない薄肉ヒンジ部１を小さな圧力をかけることで簡単に成形できるものである。しかも、インナコア２の前進寸法を調整することで、薄肉ヒンジ部１の厚みを折り曲げ性や強度の上で使用する硬質樹脂５の材料に適した寸法となるように調整することが可能となる。これにより、本発明の成形方法により成形した薄肉ヒンジ部１は折り曲げを繰り返しても従来に比べて割れ難いものであり、繰り返し使用が可能となり、寿命が長くなり、長期間安定して使用できるものである。
【００３０】
次に、図５乃至図１０に基いて本発明の他の実施形態を説明する。
【００３１】
本実施形態においては、図１０に示すようなヒンジ付き射出成形品７を成形するものである。図１０に示すヒンジ付き射出成形品７は硬質樹脂５より成形した隣接する部品６同士が該部品６の端縁部の長手方向の一部において部品６と同じ硬質樹脂５よりなる薄肉ヒンジ部１で連結一体化してあると共に、部品６の長手方向の他の部分において軟質ヒンジ部１１により隣接する部品６同士を連結一体化してある。
【００３２】
上記図１０に示すようなヒンジ付き射出成形品７は図５に示すような金型装置９を用いて図５→図６→図７→図８→図９の順序で成形するようになっている。図５（ａ）、図６（ａ）、図７（ａ）、図８（ａ）、図９（ａ）はそれぞれ各工程における金型装置９の図１０（ａ）のＸ−Ｘ部分を成形する部分に対応した部分の断面図であり、図５（ｂ）、図６（ｂ）、図７（ｂ）、図８（ｂ）、図９（ｂ）はそれぞれ各工程における金型装置９において図１０（ａ）のＹ−Ｙ部分を成形する部分に対応した部分の断面図である。
【００３３】
図１０に示すヒンジ付き射出成形品７を成形するための射出成形金型装置９（以下金型装置９と言う）は、図５（ａ）（ｂ）に示すように、複数の金型部８と、金型部８に設けた前進、後退自在な第一のインナコア２’、第二のインナコア１２と、硬質樹脂５を射出するための第一のゲート４’と、軟質樹脂１５を射出するための第二のゲート１４とを備えている。ここで、使用される硬質樹脂５としては前述の実施形態と同様、例えば、ＰＰ（ポリプロピレン）、ＰＥ（ポリエチレン）、ＨＤＰＥ（高密度ポリエチレン）、ＰＣ（ポリカーボネート）、ＰＶＣ（塩化ビニル樹脂）、ＡＢＳ樹脂等が使用される。また、使用される軟質樹脂１５としては、例えば、ＴＰＥ（エラストマー）、ＬＤＰＥ（低密度ポリエチレン）、ＥＶＡ（エチレン酢酸ビニルコポリマー）等が使用される。
【００３４】
金型部８としては固定金型部８ａ、可動金型部８ｂがあり、複数の金型部８を型閉めし且つ第二のインナコア１２を前進させると共に第一のインナコア２’を後退させて複数の部品６を成形するための部品成形用キャビティ部１０と、隣接する部品成形用キャビティ部１０の端縁部間において端縁部の長手方向の一部同士と連通する薄肉ヒンジ部成形用キャビティ部３を形成するようになっている。ここで、薄肉ヒンジ部成形用キャビティ部３はインナコア２の先端面と、これと対向する金型部８（図の実施形態では固定金型部８ａ）との間に形成されるものであり、この実施形態ではインナコア２の先端面と対向する金型部８に断面三角形状をした三角形状突部２１が形成してある。インナコア２を後退させた状態で薄肉ヒンジ部成形用キャビティ部３はインナコア２の先端面とこれと対向する金型部８に設けた三角形状突部２１の先端部との間の寸法（つまり、薄肉ヒンジ部成形用キャビティ部３の厚み方向における寸法が最も短い部分の寸法）は最終的に成形しようとする薄肉ヒンジ部１の最も厚みの薄い部分の寸法よりも長く、好ましくは部品成形用キャビティ部１０の厚み方向の寸法とほぼ同じ程度の寸法となっていて、硬質樹脂５を射出した際に薄肉ヒンジ部成形用キャビティ部３内をスムーズに流れて充填されるようになっている。
【００３５】
また、複数の金型部８を型閉めし且つ第二のインナコア１２を後退させると共に薄肉ヒンジ部成形用キャビティ部３の厚み方向の寸法を短くするように第一のインナコア２’を前進させると、隣接する部品成形用キャビティ部１０の端縁部間において端縁部の長手方向の薄肉ヒンジ部成形用キャビティ部３と異なる位置に隣接する部品成形用キャビティ部１０と連通する軟質ヒンジ部成形用キャビティ部１３が形成されるようになっている。
【００３６】
また、添付図面に示す実施形態では部品成形用キャビティ部１０に硬質樹脂５を射出するための第一のゲート４’が固定金型部８ａに設けてあり、また、固定金型部８ａの第二のインナコア１２と対向する部分に第２のゲート１４が設けてある。
【００３７】
上記のような金型装置９を用いてヒンジ付き射出成形品７を成形するに当たっては、以下のようにして行うものである。
【００３８】
まず、図５（ａ）（ｂ）のように複数の金型部８よりなる金型装置９を型閉めし且つ図５（ｂ）のように第二のインナコア１２を前進させると共に図５（ａ）のように第一のインナコア２’を後退させて複数の部品６を成形するための部品成形用キャビティ部１０と、隣接する部品成形用キャビティ部１０の端縁部間において端縁部の長手方向の一部同士と連通する薄肉ヒンジ部成形用キャビティ部３を形成する型閉め工程を実行する。
【００３９】
次に、図６（ａ）（ｂ）に示すように第一のゲート４’ａから部品成形用キャビティ部１０及び薄肉ヒンジ部成形用キャビティ部３に硬質樹脂５を充填する一次射出工程を実行する。
【００４０】
次に、図７（ａ）（ｂ）に示すように複数の金型部８を型閉めし、図７（ｂ）のように第二のインナコア１２を前進させたままで第一のインナコア２’を薄肉ヒンジ部成形用キャビティ部３内に前進させて薄肉ヒンジ部成形用キャビティ部３内の硬質樹脂５を押圧して薄肉ヒンジ部成形用キャビティ部３の厚み方向の寸法を小さくすることで薄肉ヒンジ部成形用キャビティ部３内に部品６と同一材料よりなる薄肉ヒンジ部１を成形する薄肉ヒンジ部成形工程を実行する。
【００４１】
次に、図８（ａ）（ｂ）に示すように複数の金型部を型閉めし且つ図８（ａ）のように第一のインナコア２’を前進させたままで、図８（ｂ）のように第二のインナコア１２を後退させて隣接する部品６の端縁部の長手方向の上記薄肉ヒンジ部１とずれた他の部分間にわたる軟質ヒンジ部成形用キャビティ部１３を形成するコアバック工程を実行する。
【００４２】
次に、軟質ヒンジ部成形用キャビティ部１３に第二のゲート１４から軟質樹脂１５を射出して隣接する部品６の端縁部の長手方向の上記薄肉ヒンジ部１とずれた他の部分の間に軟質ヒンジ部１１を成形する二次射出工程を実行する。
【００４３】
このようにして複数の部品６と隣接する部品６同士を同一の硬質樹脂５よりなる薄肉ヒンジ部１と軟質ヒンジ部１１により連結一体化したヒンジ付き射出成形品７が同一金型装置９を用いて形成される。
【００４４】
次に、金型装置９を型開きして、隣接する部品６が薄肉ヒンジ部１により連結一体化したヒンジ付き射出成形品７を取出すという離型工程を実行し、図４に示すようなヒンジ付き射出成形品７を得るのである。
【００４５】
上記一連の型閉め工程、一次射出工程、薄肉ヒンジ部成形工程、コアバック工程、二次射出工程、離型工程は制御部（図示せず）の制御により実行するものである。
【００４６】
上記の成形方法によれば、一次射出工程の際に第一のインナコア２を後退させて薄肉ヒンジ部成形用キャビティ部３の厚み方向の寸法を最終的に成形する薄肉ヒンジ部１の厚みよりも大きくすることで、射出工程で薄肉ヒンジ部成形用キャビティ部３を硬質樹脂５がスムーズに流れて充填されることになり、従来の薄肉ヒンジ部１を成形する場合のように薄肉ヒンジ部１部分に内部応力が発生したり、ウエルドが発生したりしない薄肉ヒンジ部１を小さな圧力をかけることで簡単に成形できるものであり、しかも、インナコア２の前進寸法を調整することで、薄肉ヒンジ部１の厚みを折り曲げ性や強度の上で使用する硬質樹脂５の材料に適した寸法となるように調整することが可能となる。したがって、薄肉ヒンジ部１は折り曲げを繰り返しても従来に比べて割れ難いものであり、繰り返し使用が可能となり、寿命が長くなり、長期間安定して使用できるものである。しかも、隣接する硬質樹脂５よりなる部品６同士を連結する部品６と同じ硬質樹脂５よりなる薄肉ヒンジ部１と軟質樹脂１５よりなる軟質ヒンジ部１１とで構成することで、硬質樹脂５よりなる薄肉ヒンジ部１よりなるヒンジ部分における保形性と、軟質ヒンジ部１１における繰り返し使用性とを兼ね備え、いっそう寿命が長くなり、長期間安定して使用できるものである。ここで、軟質ヒンジ部成形用キャビティ部１３を形成した際、部品６の端縁部に沿った長手方向において薄肉ヒンジ部成形用キャビティ部３内に充填成形した薄肉ヒンジ部１と隣接するように形成すると、軟質ヒンジ部１１と薄肉ヒンジ部１とを長手方向において連結一体化でき、これにより薄肉ヒンジ部１が端部からクラックが入る現象を軟質ヒンジ部１１で防止できるものである。
【００４７】
上記図４、図１０にはヒンジ付き射出成形品７として構成を簡略化した例で示し、この構成を簡略化したヒンジ付き射出成形品７の射出成形方法を図１乃至図３、図５乃至図９に示す金型装置で説明したが、ヒンジ付き射出成形品７としては、ヒンジ部の全部又は一部が薄肉ヒンジ部１により部品６同士が折り曲げ自在に連結してあるものであれは、他の様々なヒンジ付き商品であってもよいものであり、例えば、図１１、図１５に示すような部品６である面板をヒンジ部の全部又は一部が薄肉ヒンジ部１となった折り曲げ自在に連結した組み立て箱を一具体例として挙げることができる。
【００４８】
図１１（ａ）、図１５（ａ）にはそれぞれヒンジ付き射出成形品７である組み立て箱を平面状に展開した状態を示しており、図１１（ｂ）、図１５（ｂ）には同上のヒンジ付き射出成形品７である組み立て箱を箱形状に組み立てた状態を示している。なお、箱状に組み立てた場合ヒンジ部以外の部分で部品６である隣接する面板同士が直角に隣合う箇所においては、部品６同士はこの種の組み立て箱において従来から公知の任意の連結手段により連結する。また、添付図面に示す実施形態においては、部品６として正方形または長方形をした底板、底板の４辺にヒンジ部を介して一体に連続した４つの側板により組み立て箱を構成した例となっているが、１乃至複数の側板にヒンジ部を介して蓋板を一体に連続したもの等、展開した状態の形態には従来から公知のダンボールにおけるこの種の組み立て箱の展開状態の形態と同じものが採用できるのはもちろんである。
【００４９】
図１２乃至図１４には図１１（ａ）のＸ−Ｘ線部分に対応した金型装置９部分の各工程が示してある。すなわち、図１２が型閉め工程、図１３が射出工程、図１４が薄肉ヒンジ部成形工程を示している。
【００５０】
上記図１２、図１３、図１４はそれぞれ前述の図１、図２、図３の各工程に対応し、上記図１、図２、図３の各工程で説明したのと同じようにして制御部により各工程が実行され、最後に図示を省略しているが、同様にして離型工程は制御により実行してヒンジ付き射出成形品７である図１１に示すような組み立て箱を取出すものである。本実施形態により成形されたヒンジ付き射出成形品７である組み立て箱は薄肉ヒンジ部１部分が繰り返し折り曲げてもクラックが入ったりせず、繰り返し再使用ができるものである。
【００５１】
また、図１６（ａ）、図１７（ａ）、図１８（ａ）、図１９（ａ）、図２０（ａ）にはそれぞれ図１５（ａ）のＸ−Ｘ線部分に対応した金型装置９部分の各工程が示してあり、図１６（ｂ）、図１７（ｂ）、図１８（ｂ）、図１９（ｂ）、図２０（ｂ）にはそれぞれ図１５（ａ）のＹ−Ｙ線部分に対応した金型装置９部分の各工程が示してある。すなわち、図１６が型閉め工程、図１７が一次射出工程、図１８が薄肉ヒンジ部成形工程、図１９がコアバック工程、図２０が二次射出工程を示しており、これら図１６、図１７、図１８、図１９、図２０はそれぞれ前述の図５、図６、図７、図８、図９の各工程で説明したのと同じようにして制御部により実行され、最後に図示を省略しているが、同様にして離型工程は制御により実行してヒンジ付き射出成形品７である図１５に示すような組み立て箱を取出すものである。
【００５２】
図１６乃至図２０に示す順序で成形した図１５に示すようなヒンジ付き射出成形品７である組み立て箱は、前述の図１０に示す実施形態と同様の作用効果を有している。
【００５３】
ここで、図２１に示すように軟質樹脂１５よりなる軟質ヒンジ部１１の外面が部品６の外面よりも外側に突出して位置するように構成すると、軟質ヒンジ部１１がヒンジ機能だけでなく、滑り止め機能を発揮して、組み立て箱が滑ったり、ずれたりするのを防止し、更に衝撃を吸収するものである。
【図面の簡単な説明】
【００５４】
【図１】本発明のヒンジ付き射出成形品の成形方法に用いる射出成形用金型装置の型閉め状態の断面図である。
【図２】同上の射出成形工程の断面図である。
【図３】同上の薄肉ヒンジ部成形工程の断面図である。
【図４】同上により成形されたヒンジ付き射出成形品の一例を示し、（ａ）は斜視図であり、（ｂ）は断面図である。
【図５】本発明の他の実施形態の射出成形用金型装置の他の実施形態の型閉め工程を示し、（ａ）は図１０（ａ）のＸ−Ｘ線部分に対応したの射出成形用金型装置の断面図であり、（ｂ）は図１０（ａ）のＹ−Ｙ線部分に対応したの射出成形用金型装置の断面図である。
【図６】同上の一次射出成形工程を示し、（ａ）は図１０（ａ）のＸ−Ｘ線部分に対応したの射出成形用金型装置の断面図であり、（ｂ）は図１０（ａ）のＹ−Ｙ線部分に対応したの射出成形用金型装置の断面図である。
【図７】同上の薄肉ヒンジ部成形工程を示し、（ａ）は図１０（ａ）のＸ−Ｘ線部分に対応したの射出成形用金型装置の断面図であり、（ｂ）は図１０（ａ）のＹ−Ｙ線部分に対応したの射出成形用金型装置の断面図である。
【図８】同上のコアバック工程を示し、（ａ）は図１０（ａ）のＸ−Ｘ線部分に対応したの射出成形用金型装置の断面図であり、（ｂ）は図１０（ａ）のＹ−Ｙ線部分に対応したの射出成形用金型装置の断面図である。
【図９】同上の二次射出工程を示し、（ａ）は図１０（ａ）のＸ−Ｘ線部分に対応したの射出成形用金型装置の断面図であり、（ｂ）は図１０（ａ）のＹ−Ｙ線部分に対応したの射出成形用金型装置の断面図である。
【図１０】同上により成形されたヒンジ付き射出成形品の一例を示し、（ａ）は斜視図であり、（ｂ）、（ｃ）はそれぞれ（ａ）のＸ−Ｘ線、Ｙ−Ｙ線の断面図である。
【図１１】本発明の成形方法により成形したヒンジ付き射出成形品の具体的な例としての組み立て箱の一例を示し、（ａ）は展開図であり、（ｂ）は箱形状に組み立てた斜視図であり、（ｃ）は（ａ）のＡ部分の斜視図である。
【図１２】は同上の図１１（ａ）のＸ−Ｘ線部分に対応した射出成形用金型装置の型閉め状態の断面図である。
【図１３】同上の図１１（ａ）のＸ−Ｘ線部分に対応した射出成形用金型装置における射出成形工程の断面図である。
【図１４】同上の図１１（ａ）のＸ−Ｘ線部分に対応した射出成形用金型装置における薄肉ヒンジ部成形工程を示す断面図である。
【図１５】本発明の成形方法により成形したヒンジ付き射出成形品の具体的な例としての組み立て箱の他例を示し、（ａ）は（ａ）は展開図であり、（ｂ）は箱形状に組み立てた斜視図であり、（ｃ）、（ｄ）はそれぞれ（ａ）のＸ−Ｘ線、Ｙ−Ｙ線の断面図であり、（ｅ）、（ｆ）はそれぞれ（ａ）のＡ部分の表面側、裏面側から見た斜視図である。
【図１６】同上の組み立て箱を成形する成形方法における型閉め工程を示し、（ａ）は図１５（ａ）のＸ−Ｘ線部分に対応した射出成形用金型装置の断面図であり、（ｂ）は図１５（ａ）のＹ−Ｙ線部分に対応したの射出成形用金型装置の断面図である。
【図１７】同上の一次射出成形工程を示し、（ａ）は図１５（ａ）のＸ−Ｘ線部分に対応した射出成形用金型装置の断面図であり、（ｂ）は図１５（ａ）のＹ−Ｙ線部分に対応したの射出成形用金型装置の断面図である。
【図１８】同上の薄肉ヒンジ部成形工程を示し、（ａ）は図１５（ａ）のＸ−Ｘ線部分に対応した射出成形用金型装置の断面図であり、（ｂ）は図１５（ａ）のＹ−Ｙ線部分に対応したの射出成形用金型装置の断面図である。
【図１９】同上のコアバック工程を示し、（ａ）は図１５（ａ）のＸ−Ｘ線部分に対応した射出成形用金型装置の断面図であり、（ｂ）は図１５（ａ）のＹ−Ｙ線部分に対応したの射出成形用金型装置の断面図である。
【図２０】同上の二次射出工程を示し、（ａ）は図１５（ａ）のＸ−Ｘ線部分に対応した射出成形用金型装置の断面図であり、（ｂ）は図１５（ａ）のＹ−Ｙ線部分に対応したの射出成形用金型装置の断面図である。
【図２１】同上のヒンジ付き射出成形品の他の実施形態の断面図である。
【符号の説明】
【００５５】
１  薄肉ヒンジ部
２  インナコア
２’  第一のインナコア
３  薄肉ヒンジ部成形用キャビティ部
４  ゲート
４’  第一のゲート
５  硬質樹脂
６  部品
７  ヒンジ付き射出成形品
８  金型部
９  金型装置
１０  部品成形用キャビティ部
１１  軟質ヒンジ部
１２  第二のインナコア
１３  軟質ヒンジ部成形用キャビティ部
１４  第二のゲート
１５  軟質樹脂
【図１】
2005262847.tif 000003
【図２】
2005262847.tif 000004
【図３】
2005262847.tif 000005
【図４】
2005262847.tif 000006
【図５】
2005262847.tif 000007
【図６】
2005262847.tif 000008
【図７】
2005262847.tif 000009
【図８】
2005262847.tif 000010
【図９】
2005262847.tif 000011
【図１０】
2005262847.tif 000012
【図１１】
2005262847.tif 000013
【図１２】
2005262847.tif 000014
【図１３】
2005262847.tif 000015
【図１４】
2005262847.tif 000016
【図１５】
2005262847.tif 000017
【図１６】
2005262847.tif 000018
【図１７】
2005262847.tif 000019
【図１８】
2005262847.tif 000020
【図１９】
2005262847.tif 000021
【図２０】
2005262847.tif 000022
【図２１】
2005262847.tif 000023